ДРЕВЕСНЫЙ КОМПОЗИТНЫЙ МАТЕРИАЛ

1. Композиция, содержащая
- непрерывную матрицу из термопластичного полимера, имеющую температуру плавления выше 110°C, и
- распределенные внутри матрицы частицы гидрофильного материала из натуральных волокон с размером после просеивания менее 1,0 мм,
причем соотношение термопластичного полимера и частиц гидрофильного материала из натуральных волокон по массе составляет от 99:1 до 35:65.
2. Композиция по п. 1, выполненная с возможностью формования с получением формы листа или пластины, имеющей общую толщину менее 1,0 мм.
3. Композиция по любому из предшествующих пунктов, в которой полимерная матрица имеет ПТР от 1 до 70 г/10 мин, например, от 1 до 50 г/10 мин, например от 1 до 40 г/10 мин, и в частности в пределах 1-30 г/10 мин (190°C/2,16 кг).
4. Композиция по любому из предшествующих пунктов, в которой композиция имеет ПТР от 1 до 50 г/10 мин, например, от 1 до 30 г/10 мин (190°C/2,16 кг).
5. Композиция по любому из предшествующих пунктов, в которой термопластичный полимер имеет температуру плавления выше 150°C, в частности выше 155°C.
6. Композиция по любому из предшествующих пунктов, в которой термопластичный полимер выбран из группы биоразлагаемых полимеров, таких как сложные полиэфиры, включая полилактид и (поли)молочную кислоту, полигликолид и (поли)гликолевую кислоту, пропионат ацетата целлюлозы или полигидроксиалканоат, например, полигидроксибутират.
7. Композиция по любому из предшествующих пунктов, в которой гидрофильный материал из натуральных волокон выбран из группы лигноцеллюлозных материалов, полученных из однолетних или многолетних растений или древесных материалов.
8. Композиция по любому из предшествующих пунктов, в которой гидрофильный материал из натуральных волокон выбран из древесины мягких или твердых пород, таких как сосны, ели, лиственницы, кедры, виды березы, ольхи, осины, тополя, виды эвкалипта, и древесина тропических видов, в частности, гидрофильный материал из натуральных волокон выбран из древесины твердых пород, такой как тополь или осина, или древесины мягких пород, такой как ель или сосна.
9. Композиция по любому из предшествующих пунктов, в которой весовое соотношение термопластичного полимера к древесным частицам составляет от 65:35 до 95:5, в частности от 70:30 до 90:10.
10. Композиция по любому из предшествующих пунктов, содержащая одну или более добавок, выбранных из группы стеаратов металлов, таких как стеараты кальция или стеарат цинка, термопласты с привитым малеиновым ангидридом, олеамиды, эрукамиды, жирные кислоты, воски, лигнины и их смеси, причем указанная одна или несколько добавок включены в количестве до 10 мас.%, в частности примерно 5 мас.%, предпочтительно менее 3 мас.%.
11. Композиция по любому из предшествующих пунктов, в которой гидрофобные натуральные волокна обрабатывают паром таким образом, что они подвержены воздействию пара при 150-170°C в течение по меньшей мере часа.
12. Композиция по любому из предшествующих пунктов, в которой натуральные волокна химически модифицированы посредством растворов оснований (1-10 мас.%), таких как NaOH или КОН, для отделения гемицеллюлоз и других легкорастворимых соединений от волокон путем погружения волокна в раствор, после чего волокна сушат и используют при изготовлении композита.
13. Композиция по любому из предшествующих пунктов, в которой композит дополнительно содержит частицы мелкоизмельченного материала, выполненного с возможностью придания композиту цветовых свойств.
14. Композиция по любому из предшествующих пунктов, в которой композит также содержит
2
- частицы, в частности частицы мелкоизмельченных материалов, выбранных из технического углерода, диоксида титана (TiO), оксидов железа, сульфатов и карбонатов меди, оксидов хрома, соединений на основе кобальта и карбонатов кальция, или
- натуральные красители, или
- комбинации указанных материалов.
15. Композиция по любому из предшествующих пунктов, в которой натуральное волокно выбрано из древесных пород различных видов, в частности из мягкой древесины видов родов Pinus или Picea, таких как сосна или ель.
16. Композиция по любому из предшествующих пунктов, в которой композиция содержит переработанные биоразлагаемые полимеры или натуральные волокна.
17. Композиция по любому из предшествующих пунктов, в которой температуру обработки материала поддерживают на уровне 220°C или ниже.
18. Контейнер или изделие, содержащее, состоящее или по существу состоящее из композиции по любому из пп. 1-17.
19. Контейнер или изделие по п. 18, в котором часть первичной смеси термопластичного полимера или полимеров и древесных волокон заменена на переработанный материал, содержащий, состоящий из или по существу состоящий из идентичной смеси биоразлагаемого полимера или полимеров и древесины, которую механически измельчают после литья под давлением или экструзии, и добавляют к первичной смеси биоразлагаемого полимера или полимеров и древесины, причем часть первичной смеси заменена на переработанный материал в количестве от 1 до 99 мас.%, предпочтительно от 5 до 20 мас.%.
2
2
20. Контейнер или изделие по п. 18 или 19, в котором общий уровень миграции для 10 мас.% этанола составляет менее 10 мг/дм для стенки, содержащей древесные волокна в количестве от 1 до 30 мас.%, в частности, общий уровень миграции для 20 мас.% этанола составляет менее 10 мг/дм для стенки, содержащей древесные волокна в количестве от 1 до 30 мас.%.
2
2
21. Контейнер или изделие по любому из пп. 18-20, в котором общий уровень миграции для 50 мас.% этанола составляет менее 10 мг/дм для стенки, содержащей древесные волокна в количестве от 1 до 30 мас.%, например общий уровень миграции для 95 мас.% этанола составляет менее 10 мг/дм для стенки, содержащей древесные волокна в количестве от 1 до 30 мас.%.
2
22. Контейнер или изделие по любому из пп. 18-21, в котором общий уровень миграции для 3 мас.% уксусной кислоты составляет менее 10 мг/дм для стенки, содержащей древесные волокна в количестве от 1 до 30 мас.%.
3
23. Контейнер или изделие по любому из пп. 18-22, в котором плотность композиционного материала составляет от 0,8 до 1,4 г/см.
24. Контейнер или изделие по любому из пп. 18-23, в котором твердость композиционного материала по Шору D составляет от 60 до 90.
25. Применение композиции по любому из пп. 1-17 для получения путем литья под давлением с раздувом бутылок с толщиной стенок от 0,1 до 5 мм, в частности от 0,3 до 1 мм, например, менее 1 мм.
26. Применение композиции по любому из пп. 1-17 для получения непрерывных экструдированных изделий с толщиной стенки от 0,3 мм до 1,5 мм.